МНОГОСЛОЙНАЯ СТРУКТУРА, СПОСОБ ЕЕ ПОЛУЧЕНИЯ И СОДЕРЖАЩАЯ ЕЕ УПАКОВКА

1. Многослойная структура с экструзионным покрытием, содержащая:
герметизирующий слой, который содержит:
(a) смесь, содержащую:
3
3
(i) от 80 до 95 мас.% по меньшей мере одной композиции интерполимера этилена и α-олефина, которая содержит композицию однородно разветвленного линейного полимера этилена и композицию неоднородно разветвленного линейного полимера этилена, где полимер этилена и α-олефина характеризуется как имеющий плотность от 0,85 г/см до 0,940 г/см, и
2
3
(ii) от 5 до 20 мас.% по меньшей мере одного полимера этилена высокого давления, характеризуемого как имеющий индекс расплава I менее 6,0 г/10 мин, плотность по меньшей мере 0,916 г/см, соотношение Mw/Mn по меньшей мере 7,0 и бимодальное молекулярно-массовое распределение, определяемое гельпроникающей хроматографией,
2
где смесь имеет индекс расплава I по меньшей мере 1,0 г/10 мин; и
3
2
(b) композицию линейного полиэтилена низкой плотности, которая содержит по меньшей мере два компонента, выбранных из группы, состоящей из однородно и неоднородно разветвленных линейных полимеров этилена, где композиция имеет плотность от 0,86 до 0,940 г/см и I от 0,5 до 50 г/10 мин.
2
2. Многослойная структура по п. 1, в которой соэкструдированный герметизирующий слой имеет плотность покрытия по меньшей мере 8 г/м.
2
3. Многослойная структура по п. 1, в которой герметизирующий слой соэкструдирован со слоем ПЭНП, где ПЭНП имеет плотность покрытия от 5 до 15 г/м.
4. Многослойная структура по п. 1, в которой герметизирующий слой дополнительно содержит понижающий трение агент.
5. Многослойная структура по любому из предшествующих пунктов, дополнительно содержащая:
слой ориентированного полимера, выбранного из группы, состоящей из ориентированного полиолефина, ориентированного ПЭТФ и ориентированного полиамида.
6. Многослойная структура по п. 1, дополнительно содержащая:
слой ориентированного полимера, выбранного из группы, состоящей из ориентированного полиолефина, ориентированного ПЭТФ и ориентированного полиамида;
барьерный слой;
экструзионный ламинат;
необязательно первый грунтовочный материал между слоем ориентированного полиолефина и экструзионным ламинатом; и
необязательно второй грунтовочный материал между барьерным слоем и соэкструдированным герметизирующим слоем,
где барьерный слой прилегает к экструзионному ламинату.
2
7. Многослойная структура по п. 1, в которой, если герметизирующий слой нанесен с плотностью покрытия 8 г/м, герметизирующий слой проявляет по меньшей мере одно из следующих свойств: конфекционная липкость в нагретом состоянии по меньшей мере 3 Н/дюйм и прочность соединения по меньшей мере 20 Н/дюйм.
8. Способ получения многослойной структуры с экструзионным покрытием, включающий экструзионное нанесение герметизирующего слоя на ламинат, имеющий по меньшей мере два слоя, где экструдированный герметизирующий слой содержит:
(a) смесь, содержащую:
3
3
(i) от 80 до 95 мас.% по меньшей мере одной композиции интерполимера этилена и α-олефина, выбранного из группы, состоящей из композиции однородно разветвленного линейного полимера этилена и композиции неоднородно разветвленного линейного полимера этилена, где полимер этилена и α-олефина характеризуется как имеющий плотность от 0,85 г/см до 0,940 г/см, и
2
3
(ii) от 5 до 20 мас.% по меньшей мере одного полимера этилена высокого давления, характеризуемого как имеющий индекс расплава I менее 6,0 г/10 мин, плотность по меньшей мере 0,916 г/см, соотношение Mw/Mn по меньшей мере 7,0 и бимодальное молекулярно-массовое распределение, определяемое гельпроникающей хроматографией,
2
где смесь имеет индекс расплава I по меньшей мере 1,0 г/10 мин; и
3
2
(b) композицию линейного полиэтилена низкой плотности, которая содержит по меньшей мере два компонента, выбранных из группы, состоящей из однородно и неоднородно разветвленных линейных полимеров этилена, где композиция имеет плотность от 0,86 до 0,940 г/см и I от 0,5 до 50 г/10 мин;
2
где герметизирующий слой присутствует в количестве от 8 до 30 г/м.
2
9. Способ получения многослойной структуры с экструзионным покрытием по п. 8, дополнительно включающий соэкструзию слоя ПЭНП с нанесенным экструзией герметизирующим слоем, где слой ПЭНП присутствует в количестве от 5 до 15 г/м.
10. Способ получения многослойной структуры с экструзионным покрытием по п. 9, где температура плавления герметизирующего слоя меньше, чем температура плавления слоя ПЭНП.